ПОРИСТЫЕ ПОКРЫТИЯ ИЗ ДИОКСИДА ТИТАНА И СПОСОБЫ ФОРМИРОВАНИЯ ПОРИСТЫХ ПОКРЫТИЙ ИЗ ДИОКСИДА ТИТАНА, ИМЕЮЩИХ УЛУЧШЕННУЮ ФОТОКАТАЛИТИЧЕСКУЮ АКТИВНОСТЬ

1. Способ формирования пористого покрытия из диоксида титана в анатазной форме на субстрате, включающий:
приготовление золь-гель композиции диоксида титана, включающей по меньшей мере одно средство для образования пористой структуры;
нанесения на субстрат покрытия из золь-гель композиции; и
удаление средства для образования пористой структуры.
2. Способ по п.1, где указанное средство для образования пористой структуры представляет собой полиэтиленгликоль.
3. Способ по п.2, где полиэтиленгликоль присутствует в золь-гель композиции в количестве, включающем по меньшей мере приблизительно 5 мас.% от общей массы золь-гель композиции.
4. Способ по п.3, где полиэтиленгликоль присутствует в золь-гель композиции в количестве, включающем по меньшей мере приблизительно 10 мас.% от общей массы золь-гель композиции.
5. Способ по п.4, где полиэтиленгликоль присутствует в золь-гель композиции в количестве, включающем по меньшей мере приблизительно 20 мас.% от общей массы золь-гель композиции.
6. Способ по п.1, где субстрат включает стеклянный субстрат.
7. Способ по п.6, где стеклянный субстрат выбран из прозрачного стекала или стекла с низким содержанием железа.
8. Способ по п.1, где средство для образования пористой структуры удаляется при нагревании покрытого субстрата до температуры более чем приблизительно 600°C.
9. Способ улучшения по меньшей мере одного из антибактериальных свойств, самоочищающихся свойств, гидрофильности и устойчивости к воздействию температуры покрытия из диоксида титана, включающий:
приготовление золь-гель композиции диоксида титана, включающей по меньшей мере одно средство для образования пористой структуры;
нанесение на субстрат покрытия из золь-гель композиции; и
нагревание покрытого субстрата для удаления средства для образования пористой структуры без формирования рутильной фазы диоксид титана.
10. Способ по п.9, где средство для образования пористой структуры представляет собой полиэтиленгликоль.
11. Способ по п.10, где полиэтиленгликоль присутствует в золь-гель композиции в количестве, включающем по меньшей мере приблизительно 5 мас.% от общей массы золь-гель композиции.
12. Способ по п.11, где полиэтиленгликоль присутствует в золь-гель композиции в количестве, включающем по меньшей мере приблизительно 10 мас.% от общей массы золь-гель композиции.
13. Способ по п.12, где полиэтиленгликоль присутствует в золь-гель композиции в количестве, включающем по меньшей мере приблизительно 20 мас.% от общей массы золь-гель композиции.
14. Способ по п.9, где указанный субстрат выбран из прозрачного или стекла с низким содержанием железа.
15. Субстрат, включающий пористое покрытие из диоксида титана в анатазной форме, где пористое покрытие из диоксида титана в анатазной форме включает угол смачивания водой меньше, чем приблизительно 12°.
16. Субстрат, включающий пористое покрытие из диоксид титана в анатазной форме по п.15, где пористое покрытие из диоксида титана в анатазной форме включает угол смачивания водой меньше чем приблизительно 10°.
17. Субстрат, включающий пористое покрытие из диоксида титана в анатазной форме по п.15, где субстрат является стеклянным субстратом.
18. Субстрат, включающий пористое покрытие из диоксида титана в анатазной форме по п.17, где пористое покрытие из диоксида титана в анатазной форме включает проницаемость видимым светом более чем приблизительно 75%.
19. Субстрат, включающий покрытие из диоксида титана в анатазной форме по п.17, где пористое покрытие из диоксида титана в анатазной форме включает отражение падающего света на пористое покрытие из диоксида титана в анатазной форме меньше чем приблизительно 26,5%.
20. Пористое покрытие из диоксида титана в анатазной форме, имеющее по меньшей мере одно из улучшенных антибактериальных свойств, улучшенных самоочищающихся свойств, улучшенной гидрофильности и улучшенной устойчивости к воздействию температур, где указанное пористое покрытие из диоксида титана в анатазной форме выполнено путем:
приготовления золь-гель композиции диоксида титана, включающей по меньшей мере одно средство для образования пористой структуры;
нанесения на субстрат покрытия из золь-гель композиция; и
удаления средства для образования пористой структуры.